(57)【要約】  第一の樹脂層と第二の樹脂層とを溶着する溶着方法であって、第一の樹脂層と第二の樹脂層との間に、空隙が形成された金属層を挟み込み、第一の樹脂層及び第二の樹脂層の少なくとも一方にレーザーを照射して、融解した樹脂を金属層に貫通させて第一の樹脂層と第二の樹脂層とを溶着する。
2014007382.tif 000002
【特許請求の範囲】
【請求項１】
第一の樹脂層と第二の樹脂層とを溶着する溶着方法であって、
前記第一の樹脂層と前記第二の樹脂層との間に、空隙が形成された金属層を挟み込み、
前記第一の樹脂層及び前記第二の樹脂層の少なくとも一方にレーザーを照射して、融解した樹脂を前記金属層に貫通させて前記第一の樹脂層と前記第二の樹脂層とを溶着する、
溶着方法。
【請求項２】
前記金属層の空隙率が、１０％以上８５％以下である、
請求項１に記載の溶着方法。
【請求項３】
前記金属層が、網目が形成されたメッシュ部材である、
請求項１又は２に記載の溶着方法。
【請求項４】
前記金属層が、光吸収性を有する金属を含む、
請求項１〜３の何れか一項に記載の溶着方法。
【請求項５】
前記金属層が、鉄、アルミ、銅、チタン、ニッケル、スズ、亜鉛、クロム、鉛フリー半田、少なくともこれらを含む合金、これら以外の金属又は合金で表面処理を施してレーザー光を吸収する金属材料、金属皮膜を施した材料から選択される少なくとも一種を含む、
請求項１〜４の何れか一項に記載の溶着方法。
【請求項６】
前記樹脂層が、スチレン系樹脂、オレフィン系樹脂、ポリエステル系樹脂、ポリカーボネート系樹脂、アクリル酸系樹脂、ポリアミド系樹脂、ＡＢＳ樹脂、変性ＰＰＥ樹脂、フッ素系樹脂、熱可塑性ポリイミド樹脂、芳香族ポリエーテルケトン、ゴム系樹脂から選択される少なくとも一種を含む、
請求項１〜５の何れか一項に記載の溶着方法。
【請求項７】
前記第一の樹脂層及び前記第二の樹脂層の何れか一方が、光透過性の樹脂からなり、
前記第一の樹脂層及び前記第二の樹脂層の何れか他方が、光吸収性の樹脂からなる、
請求項１〜６の何れか一項に記載の溶着方法。
【請求項８】
前記第一の樹脂層及び前記第二の樹脂層が、光透過性の樹脂からなる、
請求項１〜６の何れか一項に記載の溶着方法。
【請求項９】
前記第一の樹脂層及び前記第二の樹脂層が、レーザー吸収材を更に含む、
請求項１〜６の何れか一項に記載の溶着方法。
【請求項１０】
前記第一の樹脂層が、液体が流入される流入口が形成された第一容器部であり、
前記第二の樹脂層が、前記第一容器部との間に内部空間を形成し、前記流入口から流入された液体が排出される排出口が形成された第二容器部であり、
前記金属層が、前記内部空間を前記流入口側と前記排出口側に仕切るメッシュ部材である、
請求項１〜９の何れか一項に記載の溶着方法。
【請求項１１】
請求項１〜１０の何れか一項に記載の溶着方法により、前記第一の樹脂層と前記第二の樹脂層との間に前記金属層が挟み込まれた状態で前記第一の樹脂層と前記第二の樹脂層とが溶着された溶着体。
【請求項１２】
第一の樹脂層と第二の樹脂層とが溶着された溶着体であって、
前記第一の樹脂層と、
前記第二の樹脂層と、
前記第一の樹脂層と前記第二の樹脂層との間に挟み込まれた金属層と、
を備え、
前記金属層は、空隙が形成されており、
前記第一の樹脂層と前記第二の樹脂層とが、前記金属層を介して溶着されているとともに、前記第一の樹脂層と前記第二の樹脂層とを溶着する溶着部が、前記金属層を貫通している、
溶着体。
【発明の詳細な説明】
【技術分野】
【０００１】
本発明は、第一の樹脂層と第二の樹脂層とを溶着する溶着方法及び溶着体に関する。
【背景技術】
【０００２】
従来、オイルを濾過するオイルストレーナ等に用いられる容器として、樹脂製のメッシュ部材を一対の樹脂容器に挟み込んだものがある。【０００３】
この従来の容器は、オイルが流入される流入口が形成された上部部材と、上部部材と接合されて上部部材との間に内部空間を形成して、流入口から流入されたオイルが排出される排出口が形成された下部部材と、上部部材の接合面と下部部材の接合面との間に挟み込まれたメッシュ部材と、を備えている。この容器は、上部部材及び下部部材の外周部にボルトが挿通されるフランジ部が形成されており、このフランジ部をボルト締めすることで、上部部材の接合面と下部部材の接合面との間にメッシュ部材を挟み込んだ状態で、上部部材の接合面と下部部材の接合面とを接合している。【０００４】
しかしながら、従来の容器は、上部部材と下側部材とをボルト締めするためにフランジ部を大きくする必要があるため、省スペース化を図るには限界があった。【０００５】
この点、上部部材と下部部材とを振動溶着により接合することも考えられる。しかしながら、振動溶着するために上部部材及び下部部材を振動させると、上部部材の接合面と下部部材の接合面との間に挟み込まれているメッシュ部材が撚れるという問題がある。しかも、上部部材及び下部部材を振動させて上部部材と下部部材とを溶着させようとしても、メッシュ部材により上部部材の接合面及び下部部材の接合面が削れるだけで、上部部材の接合面と下部部材の接合面とを溶着することができない。【０００６】
このため、このような上部部材と下部部材との間にメッシュ部材が挟み込まれた容器において、上部部材と下部部材とを溶着することは極めて難しかった。【０００７】
このような問題に対して、特許文献１には、上側部材のフランジ部と下側部材のフランジ部との間に樹脂製のフィルタエレメントを挟み込み、レーザー溶着により上側部材のフランジ部と下側部材のフランジ部とを溶着する技術が記載されている。
【先行技術文献】
【特許文献】
【０００８】
【特許文献１】特開２００６−２３１８７５号公報
【発明の概要】
【発明が解決しようとする課題】
【０００９】
しかしながら、特許文献１に記載の技術は、上側部材のフランジ部と下側部材のフランジ部との間に樹脂製のフィルタエレメントを挟み込んだ状態では、溶着速度が十分ではないため、この点で更なる改良の余地がある。【００１０】
そこで、本発明は、溶着速度の向上が図れる溶着方法及び溶着体を提供することを目的とする。
【課題を解決するための手段】
【００１１】
本発明に係る溶着方法は、第一の樹脂層と第二の樹脂層とを溶着する溶着方法であって、第一の樹脂層と第二の樹脂層との間に、空隙が形成された金属層を挟み込み、第一の樹脂層及び第二の樹脂層の少なくとも一方にレーザーを照射して、融解した樹脂を金属層に貫通させて第一の樹脂層と第二の樹脂層とを溶着する。【００１２】
本発明に係る溶着方法によれば、第一の樹脂層と第二の樹脂層との間に空隙が形成された金属層を挟み込むため、第一の樹脂層及び第二の樹脂層の少なくとも一方にレーザーを照射すると、融解した樹脂が金属層の空隙に入り込むとともに、この融解した樹脂が金属層を貫通することにより、第一の樹脂層と第二の樹脂層とが溶着される。このとき、金属層は、照射されたレーザーの一部を吸収することによりジュール熱が発生する。これにより、第一の樹脂層及び第二の樹脂層の加熱速度が高くなって樹脂の融解が促進されるため、第一の樹脂層と第二の樹脂層との溶着速度を向上させることができる。しかも、金属層に空隙が形成されているため、照射されたレーザーは、金属層に全反射されることなく、金属層を通過することができる。このため、金属層により樹脂の融解が阻害されるのを抑制することができる。【００１３】
また、本発明は、金属層の空隙率が、１０％以上８５％以下である方法とすることができる。金属層の空隙率を１０％以上とすることで、融解した樹脂が金属層を貫通しやすくなるため、第一の樹脂層と第二の樹脂層とを溶着しやすくすることができる。一方、金属層の空隙率を８５％以下とすることで、金属層に、第一の樹脂層及び第二の樹脂層の加熱を促進できるだけの金属量を確保することができるため、第一の樹脂層と第二の樹脂層の加熱速度を高くすることができる。【００１４】
また、本発明は、金属層が、網目が形成されたメッシュ部材である方法とすることができる。このように、金属層としてメッシュ部材を用いることで、第一の樹脂層と第二の樹脂層とを溶着する際に、第一の樹脂層及び第二の樹脂層の加熱速度を高めつつ、融解した樹脂を金属層に貫通させ易くすることができる。【００１５】
また、本発明は、金属層が、光吸収性を有する金属を含む方法とすることができる。このように、光吸収性を有する金属を含む金属層を用いることで、レーザーを照射した際に金属層の発熱を促進させることができる。【００１６】
また、本発明は、金属層が、鉄、アルミ、銅、チタン、ニッケル、スズ、亜鉛、クロム、鉛フリー半田、少なくともこれらを含む合金、これら以外の金属又は合金で表面処理を施してレーザー光を吸収する金属材料、金属皮膜を施した材料から選択される少なくとも一種を含む方法とすることができる。このような金属を含む金属層を用いることで、レーザーを照射した際に金属層を適切に発熱させることができる。【００１７】
また、本発明は、樹脂層が、スチレン系樹脂、オレフィン系樹脂、ポリエステル系樹脂、ポリカーボネート系樹脂、アクリル酸系樹脂、ポリアミド系樹脂、ＡＢＳ樹脂、変性ＰＰＥ樹脂、フッ素系樹脂、熱可塑性ポリイミド樹脂、芳香族ポリエーテルケトン、ゴム系樹脂から選択される少なくとも一種を含む方法とすることができる。このような樹脂を含む樹脂層を用いることで、第一の樹脂層及び第二の樹脂層を適切に融解することができる。【００１８】
また、本発明は、第一の樹脂層及び第二の樹脂層の何れか一方が、光透過性の樹脂からなり、第一の樹脂層及び第二の樹脂層の何れか他方が、光吸収性の樹脂からなる方法とすることができる。このような樹脂で第一の樹脂層及び第二の樹脂層を形成することで、光透過性の樹脂側からレーザー光を照射することで、光吸収性の樹脂側を融解させて、第一の樹脂層と第二の樹脂層とを溶着することができる。【００１９】
また、本発明は、第一の樹脂層及び第二の樹脂層が、光透過性の樹脂からなる方法とすることができる。このような樹脂で第一の樹脂層及び第二の樹脂層を形成しても、金属層の発熱により第一の樹脂層と第二の樹脂層とを溶着することができる。【００２０】
また、本発明は、第一の樹脂層及び第二の樹脂層が、レーザー吸収材を更に含む方法とすることができる。このように、レーザー吸収材を含む樹脂層を用いることで、第一の樹脂層と第二の樹脂層とを突き合せた状態であっても、第一の樹脂層及び第二の樹脂層の外側から第一の樹脂層及び第二の樹脂層の少なくとも一方にレーザーを照射することで、レーザーが照射された第一の樹脂層及び／又は第二の樹脂層の外側部分だけでなく第一の樹脂層及び／又は第二の樹脂層の内部も十分に融解させることができる。これにより、第一の樹脂層と第二の樹脂層との溶着強度を更に高めることができる。しかも、第一の樹脂層及び第二の樹脂層に溶着するためのフランジを形成しなくても、第一の樹脂層と第二の樹脂層とをレーザー溶着することができるため、省スペース化を図ることができる。【００２１】
また、本発明は、第一の樹脂層が、液体が流入される流入口が形成された第一容器部であり、第二の樹脂層が、第一容器部との間に内部空間を形成し、流入口から流入された液体が排出される排出口が形成された第二容器部であり、金属層が、内部空間を流入口側と排出口側に仕切るメッシュ部材である方法とすることができる。このような構成とすることで、オイルストレーナ―等のような流体を濾過する容器を製造することができる。【００２２】
本発明に係る溶着体は、上記の何れかの溶着方法により、第一の樹脂層と第二の樹脂層との間に金属層が挟み込まれた状態で第一の樹脂層と第二の樹脂層とが溶着されている。【００２３】
また、本発明に係る溶着体は、第一の樹脂層と第二の樹脂層とが溶着された溶着体であって、第一の樹脂層と、第二の樹脂層と、第一の樹脂層と第二の樹脂層との間に挟み込まれた金属層と、を備え、金属層は、空隙が形成されており、第一の樹脂層と第二の樹脂層とが、金属層を介して溶着されているとともに、第一の樹脂層と第二の樹脂層とを溶着する溶着部が、金属層を貫通している。
【発明の効果】
【００２４】
本発明によれば、溶着速度の向上が図れる。
【図面の簡単な説明】
【００２５】
【図１】実施形態に係るオイルストレーナの正面図である。
【図２】実施形態に係るオイルストレーナの平面図である。
【図３】図１及び図２に示すＩＩＩ−ＩＩＩ線におけるオイルストレーナの断面図である。
【図４】図３に示すＩＶ−ＩＶ線におけるオイルストレーナの断面図である。
【図５】図３に示すオイルストレーナの一部拡大図である。
【図６】図４に示すオイルストレーナの一部拡大図である。
【図７】メッシュ部材の構造を示す図である。
【図８】金属粉の最近接距離を説明するための図である。
【図９】実施例における第一容器部及び第二容器部の正面図である。
【図１０】実施例における第一容器部及び第二容器部の底面図である。
【図１１】実施例におけるメッシュ部材の平面図である。
【発明を実施するための形態】
【００２６】
以下、図面を参照して、本発明に係る溶着方法及び溶着体の好適な実施形態について詳細に説明する。なお、全図中、同一又は相当部分には同一符号を付すこととする。
【００２７】
（第１の実施形態）
第１の実施形態は、本発明をオイルストレーナに適用したものである。図１は、実施形態に係るオイルストレーナの正面図である。図２は、実施形態に係るオイルストレーナの平面図である。図３は、図１及び図２に示すＩＩＩ−ＩＩＩ線におけるオイルストレーナの断面図である。図４は、図３に示すＩＶ−ＩＶ線におけるオイルストレーナの断面図である。図５は、図３に示すオイルストレーナの一部拡大図である。図６は、図４に示すオイルストレーナの一部拡大図である。
【００２８】
図１〜図３に示すように、本実施形態に係るオイルストレーナ１は、第一の樹脂層を構成する第一容器部２と、第二の樹脂層を構成する第二容器部３と、金属層を構成するメッシュ部材４と、を備えている。そして、オイルストレーナ１は、第一容器部２と第二容器部３との間に空隙が形成された金属層を挟み込んだ状態で、第一容器部２と第二容器部３とをレーザー溶着することにより製造される。
【００２９】
第一容器部２は、第二容器部３と接合されることで、第二容器部３との間に流体のオイルが充填される内部空間を形成するものである。第一容器部２は、樹脂製の容器であり、第二容器部３と接合される面が開口した略椀状に形成されている。
【００３０】
第一容器部２には、内部空間にオイルを流入させるための流入口２１が形成されている。流入口２１の形成位置は、特に限定されるものではなく、第一容器部２の任意の位置に設定することができる。なお、図面では、第一容器部２の開口と対向する位置に、流入口２１を形成している。
【００３１】
第一容器部２の開口側端縁には、開口を形成して第二容器部３と接合される接合部２２が形成されている。接合部２２には、第二容器部３と接合される接合面２３が形成されている。接合面２３は、第二容器部３との接合性を向上する観点から、略平面状に形成されている。また、接合部２２は、接合面２３の面積を大きくする観点から、接合面２３に沿って第一容器部２の外側に延びるフランジ状に形成してもよい。なお、接合部２２は、必ずしもフランジ状に形成されていなくてもよい。
【００３２】
第二容器部３は、第一容器部２と接合されることで、第一容器部２との間に流体のオイルが充填される内部空間を形成するものである。第二容器部３は、樹脂製の容器であり、第一容器部２と接合される面が開口した略椀状に形成されている。
【００３３】
第二容器部３には、内部空間に流入されたオイルを排出させるための排出口３１が形成されている。排出口３１の形成位置は、特に限定されるものではなく、第二容器部３の任意の位置に設定することができる。なお、図面では、第二容器部３の開口と対向する位置に、排出口３１を形成している。
【００３４】
第二容器部３の開口側端縁には、開口を形成して第一容器部２と接合される接合部３２が形成されている。接合部３２には、第一容器部２の接合面２３と接合される接合面３３が形成されている。接合面３３は、第一容器部２との接合性を向上する観点から、略平面状に形成されている。また、接合部３２は、接合面３３の面積を大きくする観点から、接合面３３に沿って第二容器部３の外側に延びるフランジ状に形成してもよい。なお、接合部３２は、必ずしもフランジ状に形成されていなくてもよい。
【００３５】
第一容器部２と第二容器部３とを形成する樹脂は、熱可塑性を有していれば、特に限定されるものではない。また、第一容器部２と第二容器部３とを形成する樹脂は、同じであってもよく、異なっていてもよいが、レーザー溶着の観点から、第一容器部２及び第二容器部３の何れか一方は、光透過性の樹脂とし、第一容器部２及び第二容器部３の何れか他方は、光吸収性の樹脂とすることが好ましい。但し、第一容器部２及び第二容器部３の双方とも光透過性の樹脂としてもよい。
【００３６】
第一容器部２及び第二容器部３を形成する樹脂としては、熱可塑性を有していれば特に限定されないが、例えば、スチレン系樹脂、オレフィン系樹脂、ポリエステル系樹脂、ポリカーボネート系樹脂、アクリル酸系樹脂、ポリアミド系樹脂、ＡＢＳ樹脂、変性ＰＰＥ樹脂、フッ素系樹脂、熱可塑性ポリイミド樹脂、芳香族ポリエーテルケトン、ゴム系樹脂等から選択される少なくとも一種を含むものとすることができる。これらの中でも、経済性や汎用性等の観点から、ポリアミド系樹脂、ポリオレフィン系樹脂が好ましい。スチレン系樹脂の具体例としては、ポリスチレン等が挙げられる。オレフィン系樹脂の具体例としては、ポリエチレン、ポリプロピレン、エチレン−プロピレン共重合体、エチレン−酢酸ビニル共重合体等が挙げられる。ポリエステル系樹脂の具体例としては、ポリエチレンテレフタレート、ポリメチレンテレフタレート、ポリブチレンテレフタレート等が挙げられる。ポリカーボネート系樹脂の具体例としては、ポリカーボネート、ポリカーボネート−ＡＢＳアロイ樹脂等が挙げられる。アクリル酸系樹脂の具体例としては、ポリメタクリル酸メチル、アクリル酸−アクリル酸エステル共重合体等が挙げられる。ポリアミド系樹脂の具体例としては、ポリアミド（ＰＡ）６、ＰＡ１１、ＰＡ１２、ＰＡ６６、ＰＡ６１０、ＰＡ６Ｔ、ＰＡ６Ｉ、ＰＡ９Ｔ等が挙げられる。変性ＰＰＥ樹脂の具体例としては、ＰＰＥと、ポリスチレン、ポリアミド及びポリプロピレンからなる群より選ばれるいずれか１種等とのポリマーアロイ等が挙げられる。フッ素系樹脂の具体例としては、ポリテトラフルオロエチレン、ポリクロロトリフルオロエチレン、ポリフッ化ビニリデン、ペルフルオロアルコキシフッ素樹脂、四フッ化エチレン・六フッ化プロピレン共重合体、エチレン・四フッ化エチレン共重合体等が挙げられる。ゴム系樹脂の具体例としては、スチレン系熱可塑性エラストマー、ポリオレフィン系熱可塑性エラストマー、ポリアミド系熱可塑性エラストマー、ポリエステル系熱可塑性エラストマー、熱可塑性ポリウレタンエラストマー等が挙げられる。
【００３７】
光吸収性の樹脂とする場合は、上記樹脂又は材料にカーボンブラック、ニグロシン等の、顔料や染料で着色したものを用いることができる。
【００３８】
図３〜図６に示すように、メッシュ部材４は、第一容器部２と第二容器部３との間に配置されており、第一容器部２の流入口２１から流入されたオイルを濾過して第二容器部３の排出口３１から排出するものである。メッシュ部材４は、金属（金属線）によってメッシュ構造に形成されている。このため、図７に示すように、メッシュ部材４は、格子状に配置された金属線４ａの網目に、間隙４ｂが形成されている。
【００３９】
メッシュ部材４は、第一容器部２の開口及び第二容器部３の開口を全て覆う形状に形成されており、その周縁部が、第一容器部２の接合面２３と第二容器部３の接合面３３とに挟み込まれている。このため、メッシュ部材４は、周縁部の一方面側（表面側）が、第一容器部２の接合面２３に当接されており、周縁部の他方面側（裏面側）が、第二容器部３の接合面３３に当接されている。
【００４０】
ここで、第一容器部２と第二容器部３との間にメッシュ部材４を挟み込み、第一容器部２及び第二容器部３のうち、光透過性の樹脂側からレーザーを照射すると、第一容器部２及び第二容器部３のうち、光吸収性の樹脂側が融解する。そして、この融解した樹脂がメッシュ部材４の空隙（網目）に入り込むとともに、この融解した樹脂がメッシュ部材４を貫通することにより、第一容器部２と第二容器部３とが溶着される。このとき、メッシュ部材４は、照射されたレーザーの一部を吸収することによりジュール熱が発生する。これにより、第一容器部２及び第二容器部３の加熱速度が高くなって樹脂の融解が促進されるため、第一容器部２と第二容器部３との溶着速度が向上する。しかも、メッシュ部材４に空隙が形成されているため、照射されたレーザーは、メッシュ部材４に全反射されることなく、メッシュ部材４を通過することができる。このため、メッシュ部材４により樹脂の融解が阻害されるのを抑制することができる。
【００４１】
メッシュ部材４の網目に形成された空隙の空隙率は、１０％以上８５％以下であることが好ましく、更に１５％以上６５％以下であることが好ましく、更に２０％以上４０％以下であることが好ましい。この空隙率は、金属線４ａと間隙４ｂとを合わせたメッシュ部材４の面積に対する、間隙４ｂの面積の割合である（図７参照）。この空隙率を１０％以上とすることで、第一容器部２と第二容器部３とをレーザー溶着する際に、融解した樹脂がメッシュ部材４を貫通しやすくなるため、第一容器部２と第二容器部３とを溶着しやすくすることができる。この場合、空隙率を更に１５％以上、２０％以上とすることで、この効果が高まる。一方、メッシュ部材４の空隙率を８５％以下とすることで、メッシュ部材４に、第一容器部２及び第二容器部３の加熱を促進できるだけの金属量を確保することができるため、第一容器部２及び第二容器部３の加熱速度を高くすることができる。この場合、空隙率を更に６５％以下、４０％以下とすることで、この効果が高まる。
【００４２】
メッシュ部材４を形成する金属としては、光吸収性を有する金属であることが好ましく、例えば、鉄、アルミ、銅、チタン、ニッケル、スズ、亜鉛、クロム、鉛フリー半田、少なくともこれらを含む合金(ステンレス鋼、真鍮、アルミニウム合金、リン青銅など)、これら以外の金属又は合金で表面処理を施してレーザー光を吸収する金属材料、金属皮膜（メッキ、蒸着膜など）を施した材料から選択される少なくとも一種を含むものとすることができる。この場合、メッシュ部材４を形成する又はメッシュ部材４に含まれる金属は、第一容器部２と第二容器部３とをレーザー溶着する際に照射するレーザーを吸収する金属であることが好ましい。例えば、レーザー溶着する際に照射されるレーザーの波長は５００ｎｍ以上１５００ｎｍ以下であるため、この波長帯の光吸収率が高いＳＵＳをメッシュ部材４の素材とすることが好ましい。光吸収率が高いとは、光吸収率が０．３５以上であることをいう。このように、吸収性を有する金属を含むメッシュ部材４を用いることで、レーザーを照射した際にメッシュ部材４の発熱を促進させることができる。
【００４３】
メッシュ部材４の厚みは、特に限定されるものではなく、例えば、０．００５ｍｍ以上０．８００ｍｍ以下とすることができる。この場合、メッシュ部材４の厚みは、例えば、０．０１ｍｍ以上０．５０ｍｍ以下とすることが好ましく、０．０５ｍｍ以上０．３０ｍｍ以下とすることが更に好ましい。メッシュ部材４における網目構造及び網目の大きさは、特に限定されるものではなく、オイルストレーナ１の用途などにより適宜設定することができる。
【００４４】
そして、オイルストレーナ１は、第一容器部２の接合面２３と第二容器部３の接合面３３とが、メッシュ部材４上において溶着されている。つまり、第一容器部２の接合面２３と第二容器部３の接合面３３との間にメッシュ部材４の周縁部が挟み込まれており、第一容器部２の接合面２３と第二容器部３の接合面３３とを溶着する溶着部５がメッシュ部材４を貫通することで、第一容器部２の接合面２３と第二容器部３の接合面３３とが溶着されている。溶着部５は、第一容器部２と第二容器部３とをレーザー溶着した際に、第一容器部２及び第二容器部３の少なくとも一方から溶け出した（融解した）樹脂が冷却硬化したものである。
【００４５】
第一容器部２と第二容器部３との溶着は、メッシュ部材４上においてメッシュ部材４の全周縁に沿って連続的に行われていることが好ましい。すなわち、メッシュ部材４を貫通する溶着部５は、メッシュ部材４の全周縁に沿って連続的に形成されていることが好ましい。但し、第一容器部２と第二容器部３との溶着は、必ずしも連続的に行われている必要はなく、間欠的に行われていてもよい。すなわち、溶着部５は、必ずしも連続的に形成されている必要はなく、間欠的に形成されていてもよい。
【００４６】
次に、オイルストレーナ１の製造方法、つまり、第一容器部２と第二容器部３との溶着方法について説明する。
【００４７】
まず、第一容器部２と、第二容器部３と、メッシュ部材４と、を用意する。
【００４８】
次に、第一容器部２の接合面２３と第二容器部３の接合面３３との間にメッシュ部材４の周縁部を挟み込み、第一容器部２の接合面２３と第二容器部３の接合面３３とを突き合わせる。
【００４９】
次に、メッシュ部材４上において、第一容器部２の接合面２３と第二容器部３の接合面３３とをレーザー溶着する。レーザー溶着では、まず、メッシュ部材４が当接されている接合面２３の付近にレーザーの焦点が合うように、レーザーを第一容器部２に照射する。すると、焦点付近の樹脂が融解され、この融解された樹脂が、メッシュ部材４を通って第一容器部２の接合面２３から第二容器部３の接合面３３に流れ出す。その後、融解された樹脂が接合面３３に到達すると、レーザーの照射を停止して融解された樹脂を冷却硬化させる。すると、第一容器部２の接合面２３と第二容器部３の接合面３３との間に、メッシュ部材４を貫通して第一容器部２の接合面２３と第二容器部３の接合面３３とに溶着された溶着部５が形成される。
【００５０】
このようにして製造されたオイルストレーナ１は、第一容器部２の接合面２３と第二容器部３の接合面３３とがメッシュ部材４上において溶着されているとともに、第一容器部２の接合面２３と第二容器部３の接合面３３とを溶着する溶着部５がメッシュ部材４を貫通したものとなる。
【００５１】
以上説明したように、本実施形態によれば、第一容器部２と第二容器部３との間に空隙が形成されたメッシュ部材４を挟み込むため、第一容器部２及び第二容器部３の少なくとも一方にレーザーを照射すると、融解した樹脂がメッシュ部材４の空隙に入り込むとともに、この融解した樹脂がメッシュ部材４を貫通することにより、第一容器部２と第二容器部３とが溶着される。このとき、メッシュ部材４は、照射されたレーザーの一部を吸収することによりジュール熱が発生する。これにより、第一容器部２及び第二容器部３の加熱速度が高くなって樹脂の融解が促進されるため、第一容器部２と第二容器部３との溶着速度を向上させることができる。しかも、メッシュ部材４に空隙が形成されているため、照射されたレーザーは、メッシュ部材４に全反射されることなく、メッシュ部材４を通過することができる。このため、メッシュ部材４により樹脂の融解が阻害されるのを抑制することができる。
【００５２】
（第２の実施形態）
次に、第２の実施形態について説明する。第２の実施形態は、基本的に第１の実施形態と同様であるが、第一容器部２及び第二容器部３の材質と、レーザー溶着の方法と、のみ第１の実施形態と相違する。このため、以下の説明では、第１の実施形態と相違する点のみ説明し、第１の実施形態と同様の説明を省略する。
【００５３】
第２の実施形態では、第一容器部２及び第二容器部３を、ＡＣＷ（Absorbance
Control Welding）工法に用いる光半透過性の樹脂により形成する。ＡＣＷ工法とは、オリヱント化学工業株式会社により提案されているレーザー溶着工法（特許第４１０２４２４号公報参照）である。具体的には、熱可塑性樹脂にレーザー吸収材等を含有させることにより吸光度を０．０７〜３．０とした光半透過性の樹脂を作製し、この光半透過性の樹脂にレーザー光の少なくとも一部を吸収させることで、同じ素材の光半透過性の樹脂をレーザー溶着する工法である。
【００５４】
第一容器部２及び第二容器部３を形成する光半透過性の樹脂として、例えば、１種又は２種以上のポリアミド樹脂からなるポリアミド樹脂組成物に、レーザー吸収材等が配合されたものが挙げられる。
【００５５】
上記ポリアミド樹脂組成物としては、ポリアミド６６（ポリヘキサメチレンアジパミド）、ポリアミド６、ポリアミドＭＸＤ６（ポリメタキシレンアジパミド）、ポリアミド６Ｉ、ポリアミド６Ｔ、ポリアミド９Ｔ、ポリアミドＭ５Ｔなどが挙げられる。これらは二種以上を混合して用いてもよい。
【００５６】
レーザー吸収材としては、アジン系化合物、ニグロシン、アニリンブラック、フタロシアニン、ナフタロシアニン、ポルフィリン、シアニン系化合物、ペリレン、クオテリレン、金属錯体、アゾ染料、アントラキノン、スクエア酸誘導体及びインモニウム染料等が挙げられる。上記熱可塑性材料におけるレーザー吸収材の含有量は、ポリアミド樹脂組成物１００質量部に対し、好ましくは０．００１〜０．８質量部であり、より好ましくは、０．０１〜０．５質量部である。レーザー吸収材の含有量が０．００１質量部未満であるとレーザー溶着時の発熱量が少なく、溶着部５の接合強度が不十分となりやすく、他方、０．８質量部を超えるとレーザー溶着時の発熱量が多すぎて焦げやボイドが発生しやすい。
【００５７】
上記熱可塑性材料は、ポリアミド樹脂組成物及びレーザー吸収材に、必要に応じて以下のような添加剤を配合したものであってもよい。添加剤の種類としては、例えば、補強材（例えば、ガラスフィラー）、着色剤、充填材、紫外線吸収剤、光安定剤、酸化防止剤、抗菌・防かび剤、難燃剤、助色剤、分散剤、安定剤、可塑剤、改質剤、帯電防止剤、潤滑剤、離型剤、結晶促進剤及び結晶核剤等が挙げられる。これらの添加剤は１種を単独で使用してもよく、２種以上を併用してもよい。
【００５８】
例えば、ガラスフィラーの含有量は、ポリアミド樹脂組成物１００質量部に対して２０〜１００質量部程度とすることができる。これ以外の添加剤の合計量は、ポリアミド樹脂組成物の全質量１００質量部に対して０．１〜５０質量部程度とすることができる。本発明者らの検討によると、ポリアミド樹脂組成物１００質量部に対し、ガラスフィラー（例えば、ガラス繊維）の含有量が１００質量部程度であっても、上記ポリアミド樹脂組成物１００質量％に対し低融点ポリアミドを少なくとも４０質量％含んでいれば、レーザー照射によるポリアミド樹脂の融解によって十分に高い強度の接合強度を達成できる。
【００５９】
なお、第１の部材１及び第２の部材２が同一組成の熱可塑性材料からなる場合、両者のポリアミド樹脂組成物の組成が同一であれば、両者の間でレーザー吸収材の配合量及び／又は添加剤の種類や配合量が相違していてもよい。
【００６０】
次に、オイルストレーナ１の製造方法、つまり、第一容器部２と第二容器部３との溶着方法について説明する。
【００６１】
まず、第１の実施形態と同様に、第一容器部２と、第二容器部３と、メッシュ部材４と、を用意し、第一容器部２の接合面２３と第二容器部３の接合面３３との間にメッシュ部材４の周縁部を挟み込み、第一容器部２の接合面２３と第二容器部３の接合面３３とを突き合わせる。
【００６２】
次に、第一容器部２の接合面２３と第二容器部３の接合面３３とをレーザー溶着する。レーザー溶着では、例えば、特許第４１０２４２４号公報に記載の方法を行うことができる。具体的に説明すると、レーザー溶着では、第一容器部２及び第二容器部３の外側から、メッシュ部材４が当接されている第一容器部２の接合面２３の付近にレーザーの焦点が合うように、レーザーを照射する。
【００６３】
すると、レーザーが照射された第一容器部２の外側部分だけでなく第一容器部２の内部も十分に融解される。そして、この融解された樹脂が、メッシュ部材４の間隙を通って第一容器部２の接合面２３から第二容器部３の接合面３３に流れ出す。その後、融解された樹脂が接合面３３に到達すると、レーザーの照射を停止して融解された樹脂を冷却硬化させる。すると、第一容器部２の接合面２３と第二容器部３の接合面３３との間に、メッシュ部材４を貫通して第一容器部２の接合面２３と第二容器部３の接合面３３とに溶着された溶着部５が形成される。
【００６４】
このとき、レーザーを照射する第一容器部２に焦げやボイドが発生ない範囲で、レーザーを照射する第一容器部２が十分に発熱し且つ十分に融解が広がるように、レーザーの照射条件を適宜設定する。レーザーの照射条件としては、レーザーの出力やレーザーの照射時間（照射速度）などが挙げられる。
【００６５】
メッシュ部材４の全周縁に沿って連続的にレーザー溶着する場合は、第一容器部２及び第二容器部３を回転させながらレーザーを照射することが好ましい。このように、第一容器部２及び第二容器部３を回転させる場合は、第一容器部２及び第二容器部３の回転速度により、レーザーの照射時間（照射速度）を設定することができる。
【００６６】
照射するレーザーの波長としては、８００ｎｍ以上１６００ｎｍ以下の赤外光線、好ましくは８００ｎｍ以上１１００ｎｍに発振波長を有するレーザー光を使用することができる。例えば、固体レーザー（Ｎｄ：ＹＡＧ励起、半導体レーザー励起等）、半導体レーザー、チューナブルダイオードレーザー、チタンサファイアレーザー（Ｎｄ：ＹＡＧ励起）を使用できる。あるいは、波長７００ｎｍ以上の赤外線を発生するハロゲンランプやキセノンランプを使用してもよい。
【００６７】
このようにして製造されたオイルストレーナ１は、第一容器部２の接合面２３と第二容器部３の接合面３３とがメッシュ部材４上において溶着されているとともに、第一容器部２の接合面２３と第二容器部３の接合面３３とを溶着する溶着部５がメッシュ部材４を貫通したものとなる。
【００６８】
以上説明したように、本実施形態によれば、第１の実施形態に加え、更に以下の効果が得られる。すなわち、第一容器部２及び第二容器部３を、ポリアミド樹脂組成物にレーザー吸収材等を含ませた光半透過性の樹脂とすることで、第一容器部２と第二容器部３とを突き合せた状態であっても、第一容器部２及び第二容器部３の外側から第一容器部２にレーザーを照射することで、レーザーが照射された第一容器部２の外側部分だけでなく第一容器部２の内部も十分に融解させることができる。これにより、第一容器部２と第二容器部３との溶着強度を更に高めることができる。しかも、第一容器部２及び第二容器部３に溶着するためのフランジを形成しなくても、また、レーザーの照射角度によらず、第一容器部２と第二容器部３とレーザー溶着することができるため、省スペース化を図ることができる。
【００６９】
（第３の実施形態）
次に、第３の実施形態について説明する。
【００７０】
第３の実施機形態は、第一の樹脂層と第二の樹脂層との間に、空隙が形成された金属層を挟み込み、第一の樹脂層と第二の樹脂層とを溶着する溶着方法である。
【００７１】
第一の樹脂層及び第二の樹脂層は、第１の実施形態又は第２の実施形態の第一容器部２及び第二容器部３と同じ樹脂を用いることができる。
【００７２】
金属層は、空隙が形成されていれば、如何なる形状であってもよい。金属層としては、例えば、第１の実施形態及び第２の実施形態のメッシュ部材４のようなメッシュ部材の他に、金属線や金属粉を用いることができる。
【００７３】
金属層として金属粉を用いる場合は、塗料などの媒体に金属粉を混ぜ、この媒体を第一の樹脂層及び／又は第二の樹脂層に塗ることで、第一の樹脂層と第二の樹脂層との間に金属層を挟み込みやすくなる。この場合、媒体に混ぜられた金属粉の最近接距離の平均値が、０．００１μｍ以上３００μｍ以下であることが好ましく、更には０．００５μｍ以上２００μｍ以下であることが好ましく、更には０．０１μｍ以上１００μｍ以下であることが好ましい。ここで、金属粉の最近接距離とは、図８に示すように、ある金属粉から、最も近接した位置にある他の金属粉までの離隔距離（空間距離）をいう。金属粉の最近接距離の測定は、例えば、ＳＥＭにより行うことができる。この最近接距離の平均値を０．００１％以上とすることで、第一の樹脂層と第二の樹脂層とをレーザー溶着する際に、融解した樹脂が金属層を貫通しやすくなるため、第一の樹脂層と第二の樹脂層とを溶着しやすくすることができる。この場合、最近接距離の平均値を更に０．００５μｍ以上、０．０１μｍ以上とすることで、この効果が高まる。一方、最近接距離の平均値を３００μｍ以下とすることで、金属層に、第一の樹脂層及び第二の樹脂層の加熱を促進できるだけの金属量を確保することができるため、第一の樹脂層及び第二の樹脂層の加熱速度を高くすることができる。この場合、最近接距離の平均値を更に２００μｍ以下、１００μｍ以下とすることで、この効果が高まる。
【００７４】
次に、第一の樹脂層と第二の樹脂層との溶着方法について説明する。
【００７５】
まず、第１の実施形態と同様に、第一の樹脂層と、第二の樹脂層と、金属層と、を用意し、第一の樹脂層と第二の樹脂層との間に金属層を挟み込み、第一の樹脂層と第二の樹脂層とを突き合わせる。
【００７６】
次に、第一の樹脂層と第二の樹脂層とをレーザー溶着する。レーザー溶着は、第１の実施形態又は第２の実施形態と同様の方法により行うことができる。
【００７７】
すると、レーザーが照射された第一の樹脂層が融解され、この融解された樹脂が、金属層の間隙を通って第一の樹脂層から第二の樹脂層に流れ出す。その後、融解された樹脂が第二の樹脂層に到達すると、レーザーの照射を停止して融解された樹脂を冷却硬化させる。すると、第一の樹脂層と第二の樹脂層との間に、金属層を貫通して第一の樹脂層と第二の樹脂層とに溶着された溶着部が形成される。
【００７８】
このようにして溶着された溶着体は、第一の樹脂層と第二の樹脂層とを溶着する溶着部が金属層を貫通することで、第一の樹脂層と第二の樹脂層とが金属層を介して溶着されたものとなる。
【００７９】
以上、本発明の好適な実施形態について説明したが、本発明は上記実施形態に限定されるものではない。
【００８０】
例えば、第１及び第２の実施形態では、本発明の適用例としてオイルストレーナ―を用いて説明したが、本発明は、オイルストレーナに限定されるものではなく、その他の様々な部材に適用することができる。また、流体は、オイルに限定されるものではなく、その他の様々な液体や気体などを採用することができる。
【００８１】
また、第１及び第２の実施形態では、第一容器部２と第二容器部３との溶着が、メッシュ部材４上においてのみ行われるものとして説明したが、第一容器部２と第二容器部３との溶着は、少なくともメッシュ部材４上において行われていればよく、メッシュ部材４から外れた位置において行われていてもよい。
【００８２】
また、第１及び第２の実施形態では、第一容器部２と第二容器部３とをレーザー溶着する際、第一容器部２にレーザーの焦点を合わせて樹脂を融解させるものとして説明したが、第一容器部２及び第二容器部３の少なくとも一方にレーザーの焦点を合わせて樹脂を融解させればよい。
【００８３】
また、第１及び第２の実施形態では、第一容器部２及び第二容器部３の全体が樹脂製であるものとして説明したが、少なくとも、第一容器部２と第二容器部３とを接合する面が樹脂製であればよい。
【実施例】
【００８４】
次に、本発明の実施例について説明する。なお、本発明は以下の実施例に限定されるものではない。【００８５】
（実施例１〜４、比較例１）
図９は、実施例における第一容器部及び第二容器部の正面図である。図１０は、実施例における第一容器部及び第二容器部の底面図である。図１１は、実施例におけるメッシュ部材の平面図である。【００８６】
図９及び図１０に示すように、第一容器部２及び第二容器部３は、長細いカプセルを長手方向に沿って半割にした形状とし、第一容器部２の接合面２３及び第二容器部３の接合面３３を、平行に配置された一対の直線状面部Ｚと、一対の直線状面部Ｚにそれぞれ接続された一対の半円状面部Ｙと、を備える形状とした。接合面２３及び接合面３３は、直線状面部Ｚ及び半円状面部Ｙの幅Ａを５．０ｍｍとし、一対の直線状面部Ｚの内側の間隔Ｂを５５．０ｍｍとし、一対の直線状面部Ｚの外側の間隔Ｃを６５．０ｍｍとし、半円状面部Ｙの内側の半径Ｄを２７．５ｍｍ、半円状面部Ｙの外側の半径Ｅを３２．５ｍｍとした。また、第一容器部２及び第二容器部３は、接続部の厚みＦ３．５ｍｍとし、接続部から第一容器部２及び第二容器部３の頂部までの高さＧを２７．５ｍｍとした。第一容器部２及び第二容器部３の素材は、ポリアミド６６（ＰＡ６６）の同一素材とし、一方を光透過性とし、他方を光吸収材であるニグロシンで着色して光吸収性とした。【００８７】
図１１に示すように、メッシュ部材４は、長方形部Ｘと、長方形部Ｘの短手方向両端に接続される一対の半円部Ｗと、を備える形状とし、大小二種類のものを用意した。大型のメッシュ部材４は、長方形部Ｘの短手方向の幅Ｈを６６．０ｍｍとし、長方形部Ｘの長手方向の長さＩを１９５．０ｍｍとし、半円部Ｗの半径Ｊを３３．０ｍｍとし、厚みを０．１ｍｍとした。小型のメッシュ部材４は、長方形部Ｘの短手方向の幅Ｈを５９．０ｍｍとし、長方形部Ｘの長手方向の長さＩを１８８．０ｍｍとし、半円部Ｗの半径Ｊを２９．５ｍｍとし、厚みを０．１ｍｍとした。大型及び小型のメッシュ部材４の素材は、何れもステンレス鋼（ＳＵＳ）とした。【００８８】
実施例１では、第一容器部２の接合面２３と第二容器部３の接合面３３との間に大型のメッシュ部材４を挟み込み、第一容器部２と第二容器部３とをレーザー溶着した。レーザー溶着の条件は、レーザーの出力を１００Ｗとし、レーザーの走査速度を２０．０ｍｍ／ｓとし、レーザーの焦点径（直径）をφ３．２ｍｍとし、第一容器部２及び第二容器部３に対するレーザーの照射周数を１周とした。【００８９】
実施例２では、第一容器部２の接合面２３と第二容器部３の接合面３３との間に大型のメッシュ部材４を挟み込み、第一容器部２と第二容器部３とをレーザー溶着した。レーザー溶着の条件は、レーザーの出力を１００Ｗとし、レーザーの走査速度を２０．０ｍｍ／ｓとし、レーザーの焦点径（直径）をφ３．２ｍｍとし、第一容器部２及び第二容器部３に対するレーザーの照射周数を２周とした。【００９０】
実施例３では、第一容器部２の接合面２３と第二容器部３の接合面３３との間に小型のメッシュ部材４を挟み込み、第一容器部２と第二容器部３とをレーザー溶着した。レーザー溶着の条件は、レーザーの出力を１００Ｗとし、レーザーの走査速度を２０．０ｍｍ／ｓとし、レーザーの焦点径（直径）をφ３．２ｍｍとし、第一容器部２及び第二容器部３に対するレーザーの照射周数を１周とした。【００９１】
実施例４では、第一容器部２の接合面２３と第二容器部３の接合面３３との間に小型のメッシュ部材４を挟み込み、第一容器部２と第二容器部３とをレーザー溶着した。レーザー溶着の条件は、レーザーの出力を１００Ｗとし、レーザーの走査速度を２０．０ｍｍ／ｓとし、レーザーの焦点径（直径）をφ３．２ｍｍとし、第一容器部２及び第二容器部３に対するレーザーの照射周数を２周とした。【００９２】
比較例１では、第一容器部２の接合面２３と第二容器部３の接合面３３との間にメッシュ部材４を挟み込むことなく、第一容器部２と第二容器部３とをレーザー溶着した。レーザー溶着の条件は、レーザーの出力を１００Ｗとし、レーザーの走査速度を２０．０ｍｍ／ｓとし、レーザーの焦点径（直径）をφ３．２ｍｍとし、第一容器部２及び第二容器部３に対するレーザーの照射周数を１周とした。【００９３】
その後、実施例１〜４及び比較例１について、破壊検査を行った。破壊検査は、第二容器部３の排出口３１を塞いで第一容器２の流入口２１から水を入れていき、容器１の破壊または水漏れが発生したときの圧力をバースト強度として計測した。【００９４】
表１に示すように、何れの実施例も、比較例１と比べて遜色がなかった。この結果から、実施例においても、第一容器部２と第二容器部３とが確実に溶着されていることが確認された。
【表１】
2014007382.tif 000003
（実施例５）
実施例５では、第一の樹脂層として、頂部に開口が形成されたハーフドーム状の第一部材を作製し、第二の樹脂層として、平板状の第二部材を作製し、金属層として、第一部材と第二部材との間に挟み込まれるメッシュ部材を作製した。【００９５】
第一部材及び第二部材は、ＡＣＷ工法に用いる光半透過性の樹脂により作製した。【００９６】
第一部材及び第二部材の作製に際して、まず、ポリアミド６６ペレットを調整した。ポリアミド６６ペレットの調整では、４００Ｌオートクレーブ中に４０％ＡＨ塩（アジピン酸とヘキサメチレンジアミンの等モル塩）水溶液に、ヨウ化カリウム３質量％、ヨウ化銅０．１質量％を仕込み、１．８ＭＰａ加圧下で加熱溶融重合を行った。得られた重合体を冷却固化及び造粒してポリアミド６６のペレットを得た。【００９７】
次に、上記ポリアミド６６のペレット６４．５質量部、ガラス繊維３３質量部（日本電気硝子株式会社製、商品名：Ｔ２７５Ｈ）、レーザー溶着用着色マスターバッチ２．５質量部（オリヱント化学工業株式会社製、商品名：ｅＢＩＮＤ  ＡＣＷ−９８７１）をバレル温度２９０℃に設定した二軸押出機（東芝機械株式会社製、商品名：ＴＥＭ３５）を用いて溶融混練して熱可塑性材料のペレットを得た。【００９８】
次に、上記熱可塑性材料のペレットをシリンダー温度２９０℃に設定した射出成形機（住友重機械工業株式会社製、商品名：ＳＥ１３０）に導入し、金型温度８０℃で成形して第一部材及び第二部材を得た。【００９９】
メッシュ部材は、ＳＵＳ（ステンレス鋼）製のメッシュ２００番手により作製した。メッシュ部材の間隙率は、３５であった。【０１００】
そして、第一部材と第二部材との間にメッシュ部材を挟み込み、ＡＣＷ工法により第一部材と第二部材とをレーザー溶着し、中空部品を作製した。このとき、レーザーの出力を１３０Ｗとし、ＷＤ（レーザー照射光学系から第1部材照射側表面までの距離）を８３ｍｍとし、溶着速度を３５ｍｍ／ｓとした。【０１０１】
（実施例６）
実施例６として、実施例５と同じ形状の第一部材、第二部材及びメッシュ部材を作製した。【０１０２】
第一部材は、光吸収性の樹脂により作製し、第二部材は、光透過性の樹脂により作製した。【０１０３】
第一部材の作製に際して、まず、ポリアミド６６ペレットを調整した。ポリアミド６６ペレットの調整では、４００Ｌオートクレーブ中に４０％ＡＨ塩（アジピン酸とヘキサメチレンジアミンの等モル塩）水溶液に、ヨウ化カリウム３質量％、ヨウ化銅０．１質量％を仕込み、１．８ＭＰａ加圧下で加熱溶融重合を行った。得られた重合体を冷却固化及び造粒してポリアミド６６のペレットを得た。【０１０４】
次に、上記ポリアミド６６のペレット６５．６質量部、ガラス繊維３４．１質量部（日本電気硝子株式会社製、商品名：Ｔ２７５Ｈ）、レーザー溶着用着色マスターバッチ２．５質量部（オリヱント化学工業株式会社製、商品名：ｅＢＩＮＤ  樹脂着色染料物質０．３をバレル温度２９０℃に設定した二軸押出機（東芝機械株式会社製、商品名：ＴＥＭ３５）を用いて溶融混練して熱可塑性材料のペレットを得た。【０１０５】
次に、上記熱可塑性材料のペレットをシリンダー温度２９０℃に設定した射出成形機（住友重機械工業株式会社製、商品名：ＳＥ１３０）に導入し、金型温度８０℃で成形して第一部材を得た。【０１０６】
第二部材の作製に際して、まず、ポリアミド６６ペレットを調整した。ポリアミド６６ペレットの調整では、４００Ｌオートクレーブ中に４０％ＡＨ塩（アジピン酸とヘキサメチレンジアミンの等モル塩）水溶液に、ヨウ化カリウム３質量％、ヨウ化銅０．１質量％を仕込み、１．８ＭＰａ加圧下で加熱溶融重合を行った。得られた重合体を冷却固化及び造粒してポリアミド６６のペレットを得た。【０１０７】
次に、上記ポリアミド６６のペレット６７質量部、ガラス繊維３３質量部（日本電気硝子株式会社製、商品名：Ｔ２７５Ｈをバレル温度２９０℃に設定した二軸押出機（東芝機械株式会社製、商品名：ＴＥＭ３５）を用いて溶融混練して熱可塑性材用のペレットを得た。【０１０８】
次に、上記熱可塑性材料のペレットをシリンダー温度２９０℃に設定した射出成形機（住友重機械工業株式会社製、商品名：ＳＥ１３０）に導入し、金型温度８０℃で成形して第二部材を得た。【０１０９】
メッシュ部材は、ＳＵＳ（ステンレス鋼）製のメッシュ２００番手により作製した。メッシュ部材の間隙率は、３５％であった。【０１１０】
そして、第一部材と第二部材との間にメッシュ部材を挟み込み、第二部材を透過させたレーザーを第一部材にレーザーを照射することにより第一部材と第二部材とをレーザー溶着し、中空部品を作製した。このとき、レーザーの出力を１３０Ｗとし、ＷＤ（レーザー照射光学系から第1部材照射側表面までの距離）を８３ｍｍとし、レーザーの出力を１３０Ｗとし、溶着速度を３５ｍｍ／ｓとした。【０１１１】
（比較例２）
比較例２として、実施例５と同じ形状の第一部材、第二部材及びメッシュ部材を作製した。【０１１２】
第一部材及び第二部材は、何れも金属であるアルミニウム合金により作製した。【０１１３】
メッシュ部材は、ＳＵＳ（ステンレス鋼）製のメッシュ２００番手により作製した。メッシュ部材の間隙率は、３５％であった。【０１１４】
そして、第一部材と第二部材との間にメッシュ部材を挟み込み、第一部材と第二部材とをカシメにより接合し、中空部品を作製した。【０１１５】
（気密性試験）
実施例５，６及び比較例２について、気密性試験を行った。気密性試験は、第一部材の開口に耐圧ホースの一端を接続し、耐圧ホースの他端を圧力ゲージ付コンプレッサーに接続した。水を満たした水槽に実施例５，６及び比較例２の中空部品を入れ、各中空部品の内部をコンプレッサーで加圧した。そして、各中空部品の内部の圧力であるゲージ圧を測定し、ゲージ圧が０．１５ＭＰａ及び０．２５ＭＰａのときに第一部材と第二部材との接合部から気泡が漏れたか否かを観察した。観察結果を表２に示す。
【表２】
2014007382.tif 000004
表２に示すように、ゲージ圧が０．１５ＭＰａだと、比較例２は気泡が漏れたが、実施例５，６は気泡が漏れなかった。また、ゲージ圧が０．２５ＭＰａだと、実施例６及び比較例２は気泡が漏れたが、実施例５は気泡が漏れなかった。このような結果から、ＡＣＷ工法により第一部材と第二部材とをレーザー溶着することで、より第一部材と第二部材との溶着強度が向上することが確認された。
【符号の説明】
【０１１６】
１…オイルストレーナ（容器）、２…第一容器部、２１…流入口、２２…接合部、２３…接合面、３…第二容器部、３１…排出口、３２…接合部、３３…接合面、４…メッシュ部材、５…溶着部。
【図１】
2014007382.tif 000005
【図２】
2014007382.tif 000006
【図４】
2014007382.tif 000007
【図７】
2014007382.tif 000008
【図８】
2014007382.tif 000009
【図９】
2014007382.tif 000010
【図１０】
2014007382.tif 000011
【図１１】
2014007382.tif 000012
【図３】
2014007382.tif 000013
【図５】
2014007382.tif 000014
【図６】
2014007382.tif 000015
【手続補正書】
【提出日】平成27年8月21日(2015.8.21)
【手続補正１】
【補正対象書類名】特許請求の範囲
【補正対象項目名】全文
【補正方法】変更
【補正の内容】
【特許請求の範囲】
【請求項１】
第一の樹脂層と第二の樹脂層とを溶着する溶着方法であって、
前記第一の樹脂層及び前記第二の樹脂層が、光透過性の樹脂からなり、又は、前記第一の樹脂層及び前記第二の樹脂層が、レーザー吸収材を含み、
前記第一の樹脂層と前記第二の樹脂層との間に、空隙が形成された金属層を挟み込み、
前記第一の樹脂層及び前記第二の樹脂層の少なくとも一方にレーザーを照射して、融解した樹脂を前記金属層に貫通させて前記第一の樹脂層と前記第二の樹脂層とを溶着する、
溶着方法。
【請求項２】
前記金属層の空隙率が、１０％以上８５％以下である、
請求項１に記載の溶着方法。
【請求項３】
前記金属層が、網目が形成されたメッシュ部材である、
請求項１又は２に記載の溶着方法。
【請求項４】
前記金属層が、光吸収性を有する金属を含む、
請求項１〜３の何れか一項に記載の溶着方法。
【請求項５】
前記金属層が、鉄、アルミ、銅、チタン、ニッケル、スズ、亜鉛、クロム、鉛フリー半田、少なくともこれらを含む合金、これら以外の金属又は合金で表面処理を施してレーザー光を吸収する金属材料、金属皮膜を施した材料から選択される少なくとも一種を含む、
請求項１〜４の何れか一項に記載の溶着方法。
【請求項６】
前記樹脂層が、スチレン系樹脂、オレフィン系樹脂、ポリエステル系樹脂、ポリカーボネート系樹脂、アクリル酸系樹脂、ポリアミド系樹脂、ＡＢＳ樹脂、変性ＰＰＥ樹脂、フッ素系樹脂、熱可塑性ポリイミド樹脂、芳香族ポリエーテルケトン、ゴム系樹脂から選択される少なくとも一種を含む、
請求項１〜５の何れか一項に記載の溶着方法。
【請求項７】
前記第一の樹脂層が、液体が流入される流入口が形成された第一容器部であり、
前記第二の樹脂層が、前記第一容器部との間に内部空間を形成し、前記流入口から流入された液体が排出される排出口が形成された第二容器部であり、
前記金属層が、前記内部空間を前記流入口側と前記排出口側に仕切るメッシュ部材である、
請求項１〜６の何れか一項に記載の溶着方法。
【請求項８】
前記第一の樹脂層及び前記第二の樹脂層が、互いに溶着するためのフランジを形成していない、
請求項１〜７の何れか一項に記載の溶着方法。
【請求項９】
請求項１〜８の何れか一項に記載の溶着方法により、前記第一の樹脂層と前記第二の樹脂層との間に前記金属層が挟み込まれた状態で前記第一の樹脂層と前記第二の樹脂層とが溶着された溶着体。
【請求項１０】
第一の樹脂層と第二の樹脂層とが溶着された溶着体であって、
前記第一の樹脂層と、
前記第二の樹脂層と、
前記第一の樹脂層と前記第二の樹脂層との間に挟み込まれた金属層と、
を備え、
前記第一の樹脂層及び前記第二の樹脂層は、光透過性の樹脂からなり、又は、前記第一の樹脂層及び前記第二の樹脂層は、レーザー吸収材を含み、
前記金属層は、空隙が形成されており、
前記第一の樹脂層と前記第二の樹脂層とが、前記金属層を介して溶着されているとともに、前記第一の樹脂層と前記第二の樹脂層とを溶着する溶着部が、前記金属層を貫通している、
溶着体。
【国際調査報告】
2014007382.tif 000016
2014007382.tif 000017
2014007382.tif 000018
2014007382.tif 000019
2014007382.tif 000020